FR 3015486 A1 20150626 FR 1363392 A 20131223 Procédé de dépolymérisation du caoutchouc naturel en solution par métathèse La présente invention se rapporte à un procédé de dépolymérisation d'un caoutchouc naturel déprotéinisé en solution pour la préparation d'un polyisoprène modifié comprenant majoritairement un mélange de l'espèce fonctionnalisée à l'une de ses deux extrémités par un ou plusieurs groupes fonctionnels et de l'espèce fonctionnalisée à ses deux extrémités par un ou plusieurs groupes fonctionnels. L'invention concerne également le polyisoprène modifié susceptible d'être obtenu par ce procédé. Enfin, l'invention concerne une composition de caoutchouc, utilisable notamment pour la fabrication de pneumatiques, à base d'un ou de plusieurs des polyisoprènes modifiés précités. Une composition de caoutchouc renforcée par du noir de carbone ou une autre charge renforçante et destinée à la fabrication de pneumatiques doit présenter des propriétés mécaniques et dynamiques spécifiques qui permettent au pneumatique d'obéir à un grand nombre d'exigences techniques. Depuis que les économies de carburant et la nécessité de protéger l'environnement sont devenues une priorité, il s'est avéré nécessaire de produire des pneumatiques ayant de bonnes propriétés d'adhérence tout en ayant une résistance au roulement réduite. L'abaissement de l'hystérèse d'une composition de caoutchouc est un descripteur d'une plus basse résistance au roulement pour les pneumatiques les comportant. Pour atteindre l'objectif d'abaissement de l'hystérèse, de nombreuses solutions ont déjà été expérimentées. Il a notamment été proposé de modifier la structure du caoutchouc le long ou en bout de la chaîne polymérique par l'introduction de fonctions chimiques permettant d'assurer une bonne dispersion et donc une interaction plus grande de la charge renforçante au sein du polymère. Ceci permet d'obtenir des polymères fonctionnalisés qui sont moins hystérétiques que les compositions de caoutchouc comportant des polymères non fonctionnalisés. En particulier, les polymères fonctionnalisés en bout de chaîne peuvent être préparés par des procédés de polymérisation anionique, par exemple, en initiant la polymérisation du 1,3-butadiène avec un initiateur fonctionnalisé ou par réaction d'un polymère anionique « vivant » avec un agent de fonctionnalisation. Cependant, pour la fabrication de certains composants de pneu tels que les flancs ou les épaules qui présentent des niveaux de performance élevés, il est nécessaire d'utiliser des polymères stéréo-réguliers comme les polydiènes 1,4-cis. Ces polymères particuliers ne peuvent pas être obtenus par des procédés de polymérisation anionique car ces méthodes ne permettent pas un contrôle strict de la microstructure du polymère notamment le taux d'unités cis-1,4. Afin de répondre à ce problème, des systèmes catalytiques pour la polymérisation par catalyse ont été développés. Les catalyseurs de coordination (également connu sous le nom de catalyseurs Ziegler-Natta), tels que les catalyseurs à base de lanthanide comprenant un composé lanthanide, un agent alkylant, et un composé contenant un halogène, sont souvent hautement stéréo- sélectifs. Ces catalyseurs peuvent produire des polymères de diènes conjugués, présentant un taux d'unités cis-1,4 supérieur à 97 %. Les polydiènes 1,4-cis qui sont préparés par des procédés de polymérisation en solution catalysés par des catalyseurs à base de lanthanide sont connus pour posséder des caractéristiques de polymères pseudo-vivants, c'est-à-dire que certaines des chaînes polymères possèdent des extrémités de chaîne réactives et sont donc potentiellement fonctionnalisables. Ainsi, l'extrémité des chaînes pseudo-vivantes de ces polydiènes 1,4-cis peut réagir avec certains agents de fonctionnalisation, comportant un site réactif du type carbonyle, carboxyle, ester, époxyde (ou glycidyle), imine, azine, hydrobenzamide, nitrile, isocyanate ou halogène. À l'inverse, en raison notamment de la présence d'alkylmétaux, composants des systèmes catalytiques et du caractère pseudo-vivant de certaines des chaînes polymères, cette méthode de fonctionnalisation des polydiènes 1,4-cis n'est donc pas compatible avec l'introduction de fonctions du type carbonyle, carboxyle, ester, époxyde (ou glycidyle), imine, azine, hydrobenzamide, nitrile, isocyanate ou halogène. De plus, l'utilisation de systèmes catalytiques limite la capacité de fonctionnaliser les polymères résultants avec des taux de fonctions équivalents à ceux obtenus pour la fonctionnalisation par polymérisation anionique. En effet, ces systèmes catalytiques fonctionnent par des mécanismes chimiques complexes qui impliquent l'interaction entre plusieurs composants de catalyseurs pouvant ainsi entraîner de nombreuses réactions de terminaison. Enfin, ce type de polymérisation est en général conduit sur des polybutadiènes 1,4-cis et rarement sur des polyisoprènes 1,4-cis. Par conséquent, il est nécessaire de développer de nouveaux procédés de synthèse qui soient versatiles en termes de fonction, c'est- à-dire qui soient adaptés à un grand nombre de fonctions pour la synthèse de polydiènes 1,4-cis, et plus particulièrement de polyisoprènes 1,4-cis. Des méthodes versatiles en termes de fonctions pour la synthèse de polybutadiène 1,4-cis et de polyisoprène 1,4-cis ont été développées via la réaction de polymérisation par ouverture de cycle par métathèse (ROMP pour « Ring Opening Metathesis Polymerization »). On peut notamment citer la ROMP du cyclooctadiène ou 1,5-diméthyl-1,5-cyclooctadiène en présence d'un agent de transfert fonctionnel. Cependant, la thermodynamique des réactions de ROMP de diènes cycliques en présence des catalyseurs au ruthénium utilisés conduit à la génération de polymère dont le taux d'unités trans-1,4 est supérieur à 40 %. Ainsi, afin de synthétiser des polydiènes à la fois à fort taux d'unités cis et à taux de fonctions très élevé, c'est-à-dire avec au moins un bout de chaîne fonctionnel, il a été développé des méthodes de dépolymérisation par métathèse de polybutadiène à fort taux d'unités cis-1,4 afin d'accéder à toute une gamme d'oligomères fonctionnels. En revanche, il existe peu de méthodes de dépolymérisation de polyisoprène synthétique à fort taux d'unités cis-1,4 par métathèse pour la synthèse d'oligoisoprènes téléchéliques. De plus, la raréfaction des matières premières issues des énergies fossiles telles que les monomères utilisés (styrène, butadiène, isoprène) pour générer ces élastomères synthétiques et fonctionnels pousse la recherche pneumatique à chercher des alternatives et notamment à utiliser des matières premières bio-sourcées telles que le caoutchouc naturel. Le caoutchouc naturel semble une matrice idéale pour des réactions de dépolymérisation par métathèse de par un fort taux d'unités cis-1,4 (supérieur à 99 %) et d'autre part par des chaînes de polymères de masses molaires très élevées. Cependant, la solubilisation de la plupart des caoutchoucs naturels en solvant organique conduit à la formation d'un macrogel. Or, la cinétique de dépolymérisation par métathèse et donc de fonctionnalisation des chaînes de polymères impliquées dans le macrogel étant beaucoup plus lente que celle des chaînes de polymères solubilisées, la macrostructure et le taux de fonction ne sont pas contrôlables et ce notamment quand la réaction de dépolymérisation est peu avancée, c'est-à-dire lorsque les masses molaires moyennes en nombre sont supérieures à 100 kg/mole. Au vu de ce qui précède, il existe donc un besoin de fournir un procédé de dépolymérisation du caoutchouc naturel par métathèse en solution qui soit versatile en termes de fonctions, c'est-à-dire qui soit adapté à un grand nombre de fonctions, afin de synthétiser des polyisoprènes fonctionnels en bout de chaîne de haut poids moléculaire, à fort taux d'unités cis-1,4 et à fort taux de fonctions. Il a maintenant été mis au point un procédé de synthèse permettant d'améliorer la réaction de dépolymérisation d'un caoutchouc naturel déprotéinisé en solution par métathèse via l'ajout d'un tensioactif dans la solution de caoutchouc naturel déprotéinisé. L'invention a donc pour objet un procédé de dépolymérisation d'un caoutchouc naturel déprotéinisé pour la préparation d'un polyisoprène modifié comprenant majoritairement un mélange de l'espèce fonctionnalisée à l'une de ses deux extrémités par un ou plusieurs groupes fonctionnels et de l'espèce fonctionnalisée à ses deux extrémités par un ou plusieurs groupes fonctionnels, ledit procédé comprenant les étapes suivantes : i) une étape de préparation d'une solution de caoutchouc naturel déprotéinisé comprenant le caoutchouc naturel déprotéinisé, un ou plusieurs solvants organiques, et un ou plusieurs agents tensioactifs, puis ii) une étape d'ajout à la solution de caoutchouc naturel déprotéinisé d'un ou plusieurs agents de transfert comprenant le ou lesdits groupes fonctionnels, iii) une étape d'ajout à la solution de caoutchouc naturel déprotéinisé d'un ou plusieurs catalyseurs de réaction de métathèse. Le procédé selon l'invention est efficace et rapide et peut être mis en oeuvre à l'échelle industrielle. De plus, le procédé selon l'invention est compatible avec un grand nombre d'agents de transfert. Le procédé selon l'invention permet en particulier d'obtenir un polyisoprène modifié à fort taux de motif cis-1,4 comprenant majoritairement un mélange d'espèces fonctionnalisées à au moins une de leurs deux extrémités, directement utilisable dans des compositions élastomériques. Enfin, le procédé selon l'invention permet avantageusement d'obtenir un polyisoprène modifié avec une distribution de taille de chaîne monomodale, un indice de polydispersité (Ip) faible inférieur à 10 et présentant une masse molaire moyenne en nombre élevée. L'invention a donc également pour objet un polyisoprène modifié susceptible d'être obtenu par le procédé ci-dessus, la masse molaire moyenne en nombre du polyisoprène variant de 100 à 600 kg/mol. L'invention a aussi pour objet un polyisoprène modifié comprenant majoritairement un mélange de l'espèce de formule générale I suivante et de l'espèce de formule générale II suivante : R'2 n, R' avec R1, R2, R'1 et R'2, indépendamment les uns des autres, choisis parmi un atome d'hydrogène ou un groupe méthyle, n et n', indépendamment l'un de l'autre, étant des nombres 15 entiers variant de 1470 à 8900, R et R', indépendamment l'un de l'autre, étant des groupes fonctionnels comprenant un ou plusieurs groupes choisis parmi un halogène, une amine, une imine, un ammonium, un amide, un nitrile, un azo, un diazo, une hydrazo, un carbamate, un isocyanate, un 20 hydroxyle, un carbonyle, un carboxyle, un ester, un époxy, un sulfure, un disulfure, un thiocarbonyle, un trithiocarbamate, un sulfonyle, un sulfinyle, un silane, un alkoxysilane, un stannyle, un boré, un hétérocycle azoté, un hétérocycle oxygéné, un hétérocycle soufré et un groupement aromatique substitué par les groupes précédemment cités, 25 a et a', indépendamment l'un de l'autre, étant des nombres entiers variant de 0 à 20, /Ri10 la masse molaire moyenne en nombre du polyisoprène variant de 100 à 600 kg/mol. Ce polyisoprène selon l'invention peut être obtenu par le procédé selon l'invention. Enfin, l'invention a pour objet une composition élastomérique à base d'un ou plusieurs polyisoprènes modifiés tels que définis précédemment. L'invention ainsi que ses avantages seront aisément compris à la lumière de la description et des exemples de réalisations qui suivent. Dans la présente demande, il convient de préciser qu'il est connu de l'homme du métier que lorsqu'on dépolymérise un caoutchouc naturel par métathèse en présence d'un ou plusieurs agents de transfert, on obtient un mélange d'espèces modifiées de ce caoutchouc naturel dont la composition dépend notamment du choix de l'agent de transfert, de la quantité d'agent de transfert, de la température et de la durée de la réaction de dépolymérisation. Ce mélange peut comprendre notamment des espèces fonctionnalisées à une ou à leurs deux extrémités, et des espèces non fonctionnalisées. Dans la présente demande, par « majoritairement un mélange », on entend que ce mélange est majoritaire parmi les espèces issues de la réaction de dépolymérisation, c'est-à-dire que ce mélange représente la plus grande fraction pondérale parmi les espèces issues de la réaction de dépolymérisation. Egalement, une espèce fonctionnalisée d'un polyisoprène modifié dite majoritaire est celle représentant la plus grande fraction pondérale parmi les espèces issues de la réaction de dépolymérisation. Dans un système comprenant un seul composé d'un certain type, celui-ci est majoritaire au sens de la présente invention. De la même manière, une charge dite majoritaire est celle représentant la plus grande fraction pondérale par rapport au poids total de l'ensemble des charges de la composition. On entend dans la présente demande par « composition à base de » une composition comportant le mélange et/ou le produit de réaction des différents constituants utilisés, certains de ces constituants de base étant susceptibles de, ou destinés à, réagir entre eux, au moins en partie, lors des différentes phases de fabrication de la composition, en particulier au cours de sa réticulation ou vulcanisation. D'autre part, tout intervalle de valeurs désigné par l'expression « entre a et b » représente le domaine de valeurs allant de plus de a à moins de b (c'est-à-dire bornes a et b exclues) tandis que tout intervalle de valeurs désigné par l'expression « de a à b » signifie le domaine de valeurs allant de a jusqu'à b (c'est-à-dire incluant les bornes strictes a et b). Dans la présente demande, on entend par « partie pour cent d'élastomère » ou « pce », la partie en poids d'un constituant pour 100 parties en poids d'élastomère. Ainsi, un constituant à 60 pce signifiera par exemple 60 g de ce constituant pour 100 g d'élastomère. Comme expliqué précédemment, le procédé selon l'invention comprend une étape de préparation d'une solution de caoutchouc naturel déprotéinisé. Par caoutchouc naturel déprotéinisé, on entend un caoutchouc naturel dont les protéines ont été ôtées par un traitement physicochimique (par exemple par traitement enzymatique ou par multi-centrifugation en présence d'un agent tensioactif) et dont le taux d'azote est inférieur à 0,2 % en poids, de préférence inférieur à 0,15 % en poids, par rapport au poids total du caoutchouc naturel déprotéinisé sec. Le caoutchouc naturel déprotéinisé utilisable dans le procédé selon l'invention est, de manière préférée, choisi parmi les caoutchoucs naturels secs déprotéinisés préalablement modifié ou non, et un mélange de ces caoutchoucs. Par caoutchouc naturel modifié, on entend par exemple des caoutchoucs naturels époxydés, greffés par voie radicalaire ou partiellement hydrogénés. Parmi ces caoutchoucs naturels, on préférera utiliser dans le procédé selon l'invention les caoutchoucs naturels déprotéinisés issus de l'hévéa, de la gutta percha, du dandélion, de la guayule et un mélange de ces caoutchoucs. Comme expliqué précédemment, le caoutchouc naturel déprotéinisé est solubilisé dans un ou plusieurs solvants organiques. Le ou les solvants organiques utilisables dans le procédé selon l'invention peuvent être choisis parmi les solvants hydrocarbonés cycliques ou linéaires, les solvants aromatiques, les solvants halogénés et un mélange de ces solvants. A titre de solvants hydrocarbonés cycliques ou linéaires, on peut citer l'heptane, l'hexane, le pentane, le cyclohexane, le méthylcyclohexane, l'éther de pétrole, la décaline et un mélange de ces solvants. A titre de solvants aromatiques, on peut citer le benzène, le toluène, le xylène, le nitrobenzène et un mélange de ces solvants. A titre de solvant halogénées, on peut citer le chloroforme, le dichlorométhane, le tétrachlorométhane et un mélange de ces solvants. La solution de caoutchouc naturel déprotéinisé utilisable dans le procédé selon l'invention présente, de préférence une concentration molaire en motif d'isoprène variant de 0,05 à 0,5 mol/L, plus préférentiellement variant de 0,15 à 0,3 mol/L. Comme expliqué précédemment, la solution de caoutchouc naturel déprotéinisé comprend un ou plusieurs agents tensioactifs. Le ou les agents tensioactifs utilisables dans le procédé selon l'invention permettent en particulier de faciliter l'homogénéisation de la solution de caoutchouc naturel déprotéinisé. Le ou les agents tensioactifs utilisables dans le procédé selon l'invention peuvent être choisis parmi les agents tensioactifs anioniques, cationiques, amphotères et non-ioniques. A titre d'agents tensioactifs anioniques, on peut notamment citer tous les agents tensioactifs anioniques comprenant au moins un groupe alkyle en C6-C40 ou au moins un cycle aromatique substitué par un groupe alkyle en C6-C40, et au moins un groupe anionique choisi parmi les sulfates, les sulfonates, les phosphates, les phosphonates, et les carboxylates. De préférence, le ou les agents tensioactifs anioniques comprenant au moins un groupe alkyle en C6-C40 ou au moins un cycle aromatique substitué par un groupe alkyle en C6-C40 sont choisis parmi le stéarate de sodium, le laurylsulfate de sodium, le lauryl éther sulfate de sodium et les dodécylbenzène sulfonates de sodium. A titre d'agents tensioactifs cationiques, on peut notamment citer tous les agents tensioactifs cationiques comprenant au moins un groupe alkyle en C6-C40 ou au moins un cycle aromatique substitué par un groupe alkyle en C6-C40, et au moins un groupe cationique choisi parmi les ammoniums et les pyridiums. De préférence, le ou les agents tensioactifs cationiques sont choisis parmi les sels d'alkyltriméthylammonium tels que le chlorure ou le bromure de triméthyldécylammonium et les sels de benzalkonium. A titre d'agents tensioactifs amphotères, on peut notamment citer les acides aminés amphotères et les bétaïnes amphotères. Les agents tensioactifs amphotères sont de préférence, choisis parmi la phosphatidylcholine et la N,N-diméthyl-N-dodécylglycine bétaïne vendu sous le nom commercial Empigen® par la société Sigma-Aldrich. A titre d'agents tensioactifs non-ioniques, on peut notamment citer les alkanolamides et les esters, et plus particulièrement les esters de glycol tels que le stéarate d'éthylène glycol, les esters de glycérol tels que le stéarate de glycérol, les esters de sorbitan et les esters de sorbitan polyoxyéthyléniques tels que le Tween® vendu par la société Sigma-Aldrich. On peut aussi citer les condensats d' oxyde d' alkylène contenant une ou plusieurs chaînes lipophiles. Le ou les chaînes lipophiles peuvent être un phénol substitué par une chaîne alkyle en C6-C40, par exemple le nonylphénol ou un alcool, une amine ou un acide carboxylique à chaîne alkyle en C6-C4o. L'oxyde d'alkylène est généralement l'oxyde d'éthylène ou l'oxyde de propylène et généralement la chaîne polyéther contient de 18 à 30 unités d'oxyde d'alkylène bien que des chaînes plus longues, par exemple jusqu'à 75 unités d'oxyde d'alkylène peuvent parfois être utilisées. A titre d'exemple d'agents tensioactifs non-ioniques, on peut citer le produit commercial Sinnopal NP 307® vendu par la société Cognis. De manière préférée, le ou lesdits agents tensioactifs sont choisis parmi les agents tensioactifs cationiques et non-ioniques. De manière particulièrement préférée, le ou lesdits agents tensioactifs utilisables dans le procédé selon l'invention sont choisis parmi le chlorure de triméthyldécylammonium, les esters de sorbitan polyoxyéthyléniques et un mélange de ces composés. De manière préférée, le ou les agents tensioactifs représentent de 1 à 20 pce, de préférence de 5 à 20 pce, plus préférentiellement de 5 à 15 pce, et en particulier de 10 à 15 pce par rapport au caoutchouc naturel déprotéinisé. De manière préférée, la solution de caoutchouc naturel déprotéinisé peut être inertée, c'est-à-dire mise sous une atmosphère inerte, de préférence au moyen d'un barbotage d'azote ou d'argon directement dans le milieu. Ceci permet notamment de protéger le milieu de l'oxygène de l'air. Le procédé selon l'invention peut donc comprendre en outre une étape d'inertage, de préférence par barbotage de la solution de caoutchouc naturel déprotéinisé, précédemment à l'étape ii). De préférence, cette étape a une durée variant de 10 mn à 2 heures, plus préférentiellement variant de 10 à 60 minutes. Comme expliqué précédemment, le procédé selon l'invention comprend une étape d'ajout à la solution de caoutchouc naturel déprotéinisé d'un ou plusieurs agents de transfert comprenant le ou lesdits groupes fonctionnels. Le ou les agents de transfert utilisables dans le procédé selon l'invention permettent la fonctionnalisation du caoutchouc naturel déprotéinisé via une réaction de métathèse croisée avec une chaîne de polymère en présence d'un catalyseur. Par conséquent, le ou les agents de transferts sont des molécules hydrocarbonées possédant une double liaison carbone-carbone, de configuration cis ou trans, symétrique ou non, mono- ou di- sub stituée. De manière préférée, le ou les agents de transferts peuvent être choisis parmi les composés de formules III, IV et V suivantes : ) Xi ni X, X3 X3 n2 (IV) n3 n3 (V) n1, n2 et n3 étant des nombres entiers variant de 0 à 20, X1, X2 et X3 étant des groupes fonctionnels comprenant un ou plusieurs groupes choisis parmi un halogène, une amine, une imine, un ammonium, un amide, un nitrile, un azo, un diazo, une hydrazo, un carbamate, un isocyanate, un hydroxyle, un carbonyle, un carboxyle, un ester, un époxy, un sulfure, un disulfure, un thiocarbonyle, un trithiocarbamate, un sulfonyle, un sulfinyle, un silane, un alkoxysilane, un stannyle, un boré, un hétérocycle azoté, un hétérocycle oxygéné, un hétérocycle soufré et un groupement aromatique substitué par les groupes précédemment cités. A titre de groupe amine, on peut citer les amines primaires protégées ou non, secondaires ou tertiaires, les hétérocycles azotés ou des groupements aromatiques substitués par les fonctions amines citées précédemment. A titre d'exemple d'agents de transfert comprenant une fonction amine, on peut notamment citer les amino-styrènes tels que la 4 -vinylaniline, 1 ' aminoalkyl-(méth)acrylate, le tert-butyl-N- allylcarbamate, la N-allyl-N,N-bis(triméthylsilyl)amine, le N,N,N',N'- tétraméthy1-2-butène-1,4-diamine, les N,N-dialkylaminoalkyl- (méth)acrylate, tel que le N,N-diméthylaminoéthyl (méth)acrylate et l'acryloyl morpholine. Plus particulièrement à titre d'agent de transfert comprenant un ou plusieurs hétérocycles azotés, on peut citer les composés suivants : les oléfines à base de pyrrole, d'histidine, d'imidazole, de triazolidine, de triazole, de triazine, de pyridine, de pyrimidine, de pyrazine, d'indole, de quinoline, de purine, de phénazine, de ptéridine, de mélamine. A titre d'exemple de ces composés, on peut citer la 2- vinylpyridine, la 3-vinylpyridine, la 4-vinylpyridine et la 2-méthy1-5- vinylpyridine. A titre d'exemple d'agent de transfert comprenant un ou plusieurs groupes imides ou groupes imides portés par un cycle, on peut citer le 2-butène-1,4-diylbis(phthalimide). A titre de d'agent de transfert comprenant un ou plusieurs groupes amides, on peut citer l'acrylamide, le méthacrylamide et les N-alkyl (méth)acrylamide. A titre d'exemple d'agent de transfert comprenant un ou plusieurs groupes nitriles ou groupes nitriles portés par un cycle, on peut citer le (méth)acrylonitrile, le cyanure de vinylidène et le 1,4- dicyano-2-butène. A titre d'exemple d'agent de transfert comprenant un ou plusieurs groupes ammoniums ou groupes ammoniums portés par un cycle, on peut citer le chlorure de 3-buténylallylammonium. A titre d'exemple d'agent de transfert comprenant un ou plusieurs groupes hydroxyles ou groupes hydroxyles portés par un cycle, on peut citer le cis-2-butène-1,4-diol, le 2-hydroxyéthyl (méth)acrylate, l'o-hydroxystyrène, le m-hydroxystyrène, le phydroxystyrène, l'o-hydroxy-a-méthylstyrène, le m-hydroxy-améthylstyrène et le p-hydroxy-a-méthylstyrène. A titre d'exemple d'agent de transfert comprenant un ou plusieurs groupes carboxyles ou groupes carboxyles portés par un cycle, on peut citer l'acide (méth)acrylique, l'acide maléique, l'acide fumarique, l'acide itaconique, l'acide cinnamique, l'acide oléique et l'acide linoléique. A titre d'exemple d'agent de transfert comprenant un ou plusieurs groupes esters ou groupes esters portés par un cycle, on peut citer le 1,4-diacétoxy-but-2-ène. A titre d'exemple d'agent de transfert comprenant un ou plusieurs groupes époxys ou groupes époxys portés par un cycle, on peut citer le cis-2-butène-1,4-diol-diglycidyl éther, l'allyl glycidyl éther, le glycidyl (méth)acrylate et le 3,4- oxycyclohexyl(méth)acrylate. A titre d'exemple d'agent de transfert comprenant un ou plusieurs groupes stannyles ou groupes stannyles portés par un cycle, on peut citer l'allyltributylstannane et le trans-1,2- bis(tributylstannyl)éthène. A titre d'exemple d'agent de transfert comprenant un ou plusieurs groupes silanes ou groupes alcoxysilanes ou groupes silanes ou groupes alcoxysilanes portés par un cycle, on peut citer le (méth)acryloxyméthyl triméthoxysilane, le triméthoxyvinylsilane, le triéthoxyvinylsilane et le 6-triméthoxysily1-1,2-hexène. De manière particulièrement préférée, le ou les agents de transfert sont choisis parmi les composés de formule V. Le ou les agents de transferts peuvent être utilisés seuls ou en combinaison de deux ou plusieurs d'entre eux. De manière préférée, le ou les agents de transfert représentent de 0,01 à 50 % en moles, de préférence de 0,02 à 10 % en moles, et en particulier de 0,02 à 1 % en moles par rapport au nombre de moles de motifs d'isoprène dans le caoutchouc naturel déprotéinisé. Dans le procédé selon l'invention, le ou les agents de transfert peuvent être ajoutés sous forme pure, en émulsion, ou en solution dans un solvant. De manière préférée, le solvant utilisé pour solubiliser le ou les agents de transfert est choisi parmi ceux décrits ci-dessus. Comme expliqué précédemment, le procédé selon l'invention comprend une étape d'ajout à la solution de caoutchouc naturel déprotéinisé d'un ou plusieurs catalyseurs de réaction de métathèse. Le ou les catalyseurs de réaction de métathèse utilisables dans le procédé selon l'invention sont de préférence choisis parmi les complexes organométalliques, seuls ou en mélanges, supportés ou non. De préférence, le ou les catalyseurs de réaction de métathèse sont choisis parmi les complexes de métal de transition à base de ruthénium, d'osmium ou d'iridium. De manière particulièrement préférée, le ou les catalyseurs de réaction de métathèse sont des catalyseurs au ruthénium dit catalyseur de seconde et troisième génération, c'est-à dire un catalyseur comportant un carbène N-hétérocyclique. A titre d'exemple, on peut citer les catalyseurs de Grubbs II, les catalyseurs d'Hoveyda-Grubbs II, le dichloro[1,3-bis(2- méthylphény1)-2-imidazolidinylidène](2- isopropoxyphénylméthylène)ruthénium(II), le [2 -(1-méthyléthoxy- 0)phénylméthyl-C] (nitrato-0,0') { rel-(2R,5R, 7 S)- tricyclo [3 .3 . 1 . 13 , 7] décane-2, 1-diy1[3 -(2 ,4, 6-triméthylphény1)-1- imidazolidiny1-2-ylidène]}ruthénium, le dichloro[1,3-bis(2,4,6- triméthylphény1)-2-imidazolidinylidène](benzylidène)bis(3- bromopyridine)ruthénium(II), le dichloro[1,3-bis(2-méthylphény1)-2- imidazolidinylidène](benzylidène) (tricyclohexylphosphine) ruthénium(II), le di chloro [1,3 -bis(2,4,6-triméthylphény1)-2- imidazolidinylidène](3 -méthyl-2-butènylidène) (tricyclohexylphosphine)ruthénium(II), le dichloro[1,3-bis(2,4,6- triméthylphény1)-2 -imi dazoli dinyli dène] [3 -(2- pyridinyl)propylidène]ruthénium(II), le di chloro [1,3 -bi s(2 ,4, 6- triméthylphény1)-2- imidazolidinylidène][(tricyclohexylphosphoranyl)méthylidène]ruthéniu m(II) tétrafluoroborate, et le dichloro[1,3-bis(2,6-isopropylphény1)-2- imidazolidinylidène](benzylidène) (tricyclohexylphosphine)ruthénium(II). De manière préférée, le ou les catalyseurs de réaction de métathèse représentent de 0,0001 à 1 % en moles, de préférence de 0,0001 à 0,1 % en moles, et en particulier de 0,002 à 0,1 % en moles par rapport au nombre de moles de motifs d'isoprène dans le caoutchouc naturel déprotéinisé. Dans le procédé selon l'invention, le ou les catalyseurs de réaction de métathèse peuvent être ajoutés sous forme pure ou en solution dans un solvant. De manière préférée, le solvant utilisé pour solubiliser le ou les catalyseurs de réaction de métathèse est choisi parmi ceux décrits ci-dessus. Dans le procédé selon l'invention, les étapes i) à iii) sont réalisées généralement sous agitation de la solution de caoutchouc naturel déprotéinisé. De manière préférée, le procédé selon l'invention comprend en outre une étape de réglage de la température de la solution de caoutchouc naturel déprotéinisé sous agitation, ladite étape étant réalisée après les étapes ii) et iii). Ainsi, la température de la solution varie généralement de 3°C à 100°C, préférentiellement de 15°C à 80°C. Une fois la température de la solution de caoutchouc naturel déprotéinisé atteinte, la solution est généralement agitée pendant une durée variant généralement de 5 mn à 24 heures, de préférence variant de 5 mn à 8 heures, encore plus préférentiellement variant de 9 mn à 4 heures. De manière préférée, le procédé selon l'invention comprend en outre une étape d'addition d'un ou plusieurs agents de stoppage à la solution de caoutchouc naturel déprotéinisé, ladite étape d'addition étant réalisée après les étapes ii) à iii), et après les éventuelles étapes de réglage de la température et d'agitation à la température sélectionnée précédemment et pendant la durée sélectionnée précédemment. Le ou les agents de stoppage permettent notamment de stopper la dépolymérisation du caoutchouc naturel déprotéinisé. Le ou les agents de stoppage peuvent être ajoutés à la solution de caoutchouc naturel déprotéinisé sous forme pure ou en solution. On peut notamment citer l'éthyl vinyl éther comme agent de stoppage. La quantité d'agent de stoppage représente au moins la quantité en moles de catalyseur de réaction de métathèse introduite, et de préférence au moins 10 fois la quantité en moles de catalyseur de réaction de métathèse introduite dans la solution de caoutchouc naturel déprotéinisé. Le procédé selon l'invention peut comprendre en outre une étape de coagulation du mélange réactionnel. Cette étape permet de récupérer le polyisoprène modifié. La coagulation du mélange réactionnel peut être réalisée notamment par l'addition d'un solvant choisi parmi les cétones et les alcools et notamment 1 ' acétone, le méthanol, l' isopropanol et l' éthanol. La coagulation du mélange réactionnel peut aussi être réalisée par extraction par entraînement à la vapeur. Le procédé selon l'invention peut comprendre en outre une étape de séchage du polyisoprène modifié obtenu, une fois coagulé. De préférence, le polyisoprène modifié peut être séché sous vide ou à pression atmosphérique sous balayage d'azote. Les températures de séchage peuvent varier de la température ambiante (25°C) à 130°C, préférentiellement de la température ambiante à 100°C, et encore plus préférentiellement de la température ambiante à 70°C. En fonction de la durée et de la température de réaction, du ou des agents de transfert utilisés et de la quantité du ou des agents de transfert utilisés, le procédé selon l'invention peut produire un polyisoprène modifié comprenant majoritairement l'espèce fonctionnalisée à l'une de ses deux extrémités, ou comprenant majoritairement l'espèce fonctionnalisée à ses deux extrémités ou bien comprenant majoritairement un mélange de ces deux espèces. Par conséquent, l'invention a également pour objet le polyisoprène modifié susceptible d'être obtenu par le procédé tel que défini précédemment, la masse molaire moyenne en nombre du polyisoprène variant de 100 à 600 kg/mol, de préférence variant de 100 à 400 kg/mol. Dans une première variante, le polyisoprène modifié susceptible d'être obtenu par le procédé tel que décrit comprend majoritairement l'espèce fonctionnalisée à l'une de ses deux extrémités par un ou plusieurs groupes fonctionnels. Dans une seconde variante, le polyisoprène modifié susceptible d'être obtenu par le procédé tel que décrit comprend majoritairement l'espèce fonctionnalisée à ses deux extrémités par un ou plusieurs groupes fonctionnels. L'invention concerne aussi un 'polyisoprène modifié comprenant majoritairement un mélange de l'espèce de formule générale I suivante et de l'espèce de formule générale II suivante : avec R1, R2, 11'1 et R'2, indépendamment les uns des autres, choisis parmi un atome d'hydrogène ou un groupe méthyle, n et n', indépendamment l'un de l'autre, étant des nombres entiers variant de 1470 à 8900, R et R', indépendamment l'un de l'autre, étant des groupes fonctionnels comprenant un ou plusieurs groupes choisis parmi 'un halogène, une amine, une imine, un ammonium, un amide, un nitrile, un azo, un diazo, une hydrazo, un carbamate, un isocyanate, un hydroxyle, un carbonyle, un carboxyle, un ester, un époxy, un sulfure, un disulfure, un thiocarbonyle, un trithiocarbamate, un sulfonyle, un sulfinyle, un silane, un alkoxysilane, un stannyle, un boré, un hétérocycle azoté, un hétérocycle oxygéné, un hétérocycle soufré et un groupement aromatique substitué par les groupes précédemment cités, a et a', indépendamment l'un de l'autre, étant des nombres entiers variant de 0 à 20, la masse molaire moyenne en nombre du polyisoprène variant de 100 à 600 kg/mol, de préférence variant de 100 à 400 kg/mol. De manière préférée, ce polyisoprène modifié est obtenu par le procédé selon l'invention décrit ci-dessus. Dans une première variante préférée, le polyisoprène modifié comprend majoritairement l'espèce de formule générale (I) ci-dessus. Dans une seconde variante préférée, le polyisoprène modifié comprend majoritairement l'espèce de formule générale (II) ci-dessus. Le polyisoprène modifié selon l'invention peut être utilisé en tant que tel ou en mélange avec un ou plusieurs autres composés. La présence de groupements fonctionnels à au moins une de ses deux extrémités permet d'envisager une utilisation dans les applications habituellement connues pour des polymères diéniques modifiés. Il est connu, par exemple, de modifier la nature des polymères diéniques pour introduire des groupes fonctionnels afin d'optimiser les interactions entre l'élastomère et la charge renforçante au sein d'une composition de caoutchouc renforcée. Ainsi, la structure particulière du polyisoprène modifié obtenu selon l'invention à partir d'un caoutchouc naturel déprotéinisé permet d'envisager son utilisation dans la fabrication de divers produits à base de caoutchouc renforcé en fonction de la nature de la fonction greffée et donc de l'agent de transfert fonctionnel utilisé. Enfin, l'invention concerne une composition élastomérique à base d'un ou plusieurs polyisoprènes modifiés tels que définis précédemment. La composition élastomérique selon l'invention peut comprendre de préférence plus de 40 pce de polyisoprène modifié selon l'invention ; plus préférentiellement encore le taux de polyisoprène varie de 50 à 100 pce, en particulier de 70 à 100 pce. La composition élastomérique selon l'invention peut comprendre un mélange de plusieurs polyisoprènes modifiés conformes à l'invention. La composition élastomérique selon l'invention peut comprendre en outre une ou plusieurs charges renforçantes et un ou plusieurs systèmes de réticulation. On peut utiliser tout type de charge renforçante connue pour ses capacités à renforcer une composition de caoutchouc utilisable pour la fabrication de pneumatiques, par exemple du noir de carbone, une charge inorganique renforçante telle que de la silice, ou encore un coupage de ces deux types de charge, notamment un coupage de noir de carbone et de silice. Comme noirs de carbone conviennent tous les noirs de carbone, utilisés individuellement ou sous forme de mélanges, notamment les noirs du type HAF, ISAF, SAF conventionnellement utilisés dans les pneumatiques (noirs dits de grade pneumatique). On peut aussi utiliser, selon les applications visées, des noirs de séries plus élevées FF, FEF, GPF, SRF. Les noirs de carbone pourraient être par exemple déjà incorporés à l'élastomère di énique sous la forme d'un masterbatch, avant ou après greffage et de préférence après greffage (voir par exemple demandes WO 97/36724 ou WO 99/16600). Comme charge inorganique renforçante autre que du noir de carbone, doit être entendu dans la présente demande, par définition, toute charge inorganique ou minérale par opposition au noir de carbone, capable de renforcer à elle seule, sans autre moyen qu'un agent de couplage intermédiaire, une composition de caoutchouc destinée à la fabrication de pneumatiques ; une telle charge se caractérise généralement, de manière connue, par la présence de groupes hydroxyle (-OH) à sa surface. L'état physique sous lequel se présente la charge renforçante est indifférent, que ce soit sous forme de poudre, de microperles, de granulés, de billes ou toute autre forme densifiée appropriée. Bien entendu on entend également par charge renforçante des mélanges de différentes charges renforçantes, en particulier de charges siliceuses et/ou alumineuses hautement dispersibles telles que décrites ci-après. Comme charges inorganiques renforçantes autre que du noir de carbone conviennent notamment des charges minérales du type siliceuse, en particulier de la silice (SiO2), ou du type alumineuse, en particulier de l'alumine (A1203). De préférence, le taux de charge renforçante dans la composition varie de 10 à 200 pce, plus préférentiellement de 30 à 150 pce, en particulier de 50 à 120 pce, l'optimum étant, de manière connue en soi, différent selon les applications particulières visées. Selon un mode de réalisation, la charge renforçante comprend majoritairement de la silice, de préférence le taux de noir de carbone présent dans la composition étant inférieur à 20 pce plus préférentiellement inférieur à 10 pce (par exemple entre 0,5 et 20 pce, notamment de 1 à 10 pce). De préférence, la charge renforçante comprend majoritairement du noir de carbone, voire est exclusivement constituée de noir de carbone. Lorsque la charge renforçante comprend une charge nécessitant l'utilisation d'un agent de couplage pour établir la liaison entre la charge et l'élastomère, la composition élastomérique selon l'invention comprend en outre, de manière classique, un agent susceptible d'assurer efficacement cette liaison. Lorsque la silice est présente dans la composition à titre de charge renforçante, on utilise de manière connue un agent de couplage (ou agent de liaison) au moins bifonctionnel destiné à assurer une connexion suffisante, de nature chimique et/ou physique, entre la charge inorganique (surface de ses particules) et l'élastomère diénique, en particulier des organosilanes ou des polyorganosiloxanes bifonctionnels. Dans la composition selon l'invention, la teneur en agent de couplage varie préférentiellement de 0,5 à 12 pce, étant entendu qu'il est en général souhaitable d'en utiliser le moins possible. La présence de l'agent de couplage dépend de celle de la charge inorganique renforçante autre que du noir de carbone. Son taux est aisément ajusté par l'homme du métier selon le taux de cette charge ; il est typiquement de l'ordre de 0,5 à 15 % en poids par rapport à la quantité de charge inorganique renforçante autre que du noir de carbone. L'homme du métier comprendra qu'à titre de charge équivalente de la charge inorganique renforçante autre que noir de carbone, pourrait être utilisée une charge renforçante d'une autre nature, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. La composition élastomérique conforme à l'invention peut également contenir, des charges organiques renforçantes qui peuvent remplacer tout ou partie des noirs de carbone ou des autres charges inorganiques renforçantes décrites plus haut. Comme exemples de charges organiques renforçantes, on peut citer les charges organiques de polyvinyle fonctionnalisé telles que décrites dans les demandes WO-A-2006/069792, WO-A-2006/069793, WO-A-2008/003434 et WOA-2008/003435. La composition selon l'invention peut également contenir, en complément des agents de couplage, des activateurs de couplage de la charge renforçante ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur faculté de mise en oeuvre à l'état cru. Comme expliqué précédemment, la composition selon l'invention peut comprendre également un système de réticulation. Cette réticulation permet la formation de liaisons covalentes entre les chaînes d'élastomères. Elle peut se faire à base soit de soufre, soit de donneurs de soufre et/ou de peroxyde et/ou de bismaléimides, des accélérateurs de vulcanisation, des activateurs de vulcanisation. Le système de vulcanisation proprement dit est préférentiellement à base de soufre et d'un accélérateur primaire de vulcanisation, en particulier d'un accélérateur du type sulfénamide, tel que choisi dans le groupe constitué par disulfure de 2-benzothiazyle (en abrégé « MBTS »), N-cyclohexyl-2-benzothiazyle sulfénamide (en abrégé « CBS »), N,N-dicyclohexyl-2-benzothiazyle sulfénamide (en abrégé « DCBS »), N-ter-butyl-2-benzothiazyle sulfénamide (en abrégé « TBBS »), N-ter-butyl-2-benzothiazyle sulfénimide (en abrégé « TBSI ») et les mélanges de ces composés. Le soufre est utilisé à un taux préférentiel variant de 0,5 à 10 pce, plus préférentiellement de 0,5 à 5,0 pce, par exemple de 0,5 à 3,0 pce lorsque l'invention est appliquée à une bande de roulement de pneumatique. L'ensemble des accélérateurs primaires, secondaires et activateurs de vulcanisation est utilisé à un taux préférentiel variant de 0,5 à 10 pce, plus préférentiellement de 0,5 à 5,0 pce en particulier lorsque l'invention s'applique à une bande de roulement de pneumatique. La composition élastomérique selon l'invention peut comporter également tout ou partie des additifs usuels habituellement utilisés dans les compositions d'élastomères destinées à la fabrication de pneumatiques, en particulier de bandes de roulement, comme par exemple des plastifiants ou des huiles d'extension, que ces derniers soient de nature aromatique ou non-aromatique, des pigments, des agents de protection tels que cires anti-ozone (telle que la Cire Ozone C32 ST), anti-ozonants chimiques, anti-oxydants (tel que la 6- paraphénylènediamine), des agents anti-fatigue, des résines renforçantes, des accepteurs (par exemple résine phénolique novolaque) ou des donneurs de méthylène (par exemple HMT ou H3M) tels que décrits par exemple dans la demande WO 02/10269, des promoteurs d'adhésion (sels de Cobalt par exemple). La composition finale ainsi obtenue peut ensuite être calandrée, par exemple sous forme d'une feuille, d'une plaque ou encore extrudée, par exemple pour former un profilé de caoutchouc utilisable comme produit semi-fini en caoutchouc destiné au pneumatique. L'invention a donc pour objet un article semi-fini en caoutchouc pour pneumatique comprenant une composition de caoutchouc réticulable ou réticulée telle que définie précédemment. Enfin, l'invention a pour objet un pneumatique comprenant un article semi-fini tel que défini ci-dessus. Les caractéristiques précitées de la présente invention, ainsi que d'autres, seront mieux comprises à la lecture de la description suivante de plusieurs exemples de réalisation de l'invention, donnés à titre illustratif et non limitatif. Exemples de réalisation de l'invention Mesures utilisées Les élastomères sont caractérisés, avant cuisson, comme indiqué après. Analyse de la macrostructure par Flow-FFF/RI/MALS (Flow Field-Flow Fractionation / Refractive Index / Multi-Angle Light Scattering) Cette technique permet d'évaluer le macrogel de la solution de polymère. La mesure de macrogel consiste à solubiliser un échantillon de caoutchouc naturel (NR) à une concentration comprise entre 0,5 et 10 g/L dans un solvant organique pendant une durée comprise entre 1 et 14 jours dans un bain-marie avec agitation à une température comprise entre 15 et 45°C. Une fois la solubilisation effectuée, une centrifugation est réalisée. La fraction soluble est alors séparée du gel. Seule cette fraction soluble est analysée en Flow-FFF/RI/MALS. La FFF est une technique qui permet de séparer les macromolécules (de très hautes masses molaires) selon leur volume hydrodynamique. Le principe est basé sur un flux laminaire et un flux longitudinal qui traverse un canal. La séparation se fait à l'aide d'une force orthogonale qui peut être de différentes natures (potentiel électrique, champ magnétique, flux liquide, ...). La Flow-FFF est la technique de FFF la plus répandue. Le flux orthogonal est assuré par l'aspiration du solvant par le fond du canal, au travers d'une membrane semi-perméable. On parle alors d'Asymetrical Flow FFF (AF4). Les chaînes d'élastomère les plus longues ou de hautes masses molaires sont éluées en dernier. On commence d'abord par réaliser une étape de focus. Elle sert à positionner l'ensemble des composés dans un même plan pour ne pas fausser les temps d'élution. Lorsque cette étape est finie, vient l'étape d'élution pendant laquelle le flux orthogonal aussi appelé « crossflow » décroit au cours du temps. Après la séparation, les macromolécules sont détectées à l'aide d'un réfractomètre (RI) et d'un appareil à diffusion de lumière (MALS). Ces détecteurs permettent d'avoir des informations sur les distributions de masse molaire ou encore sur l'architecture des polymères. Spectroscopie de résonance magnétique nucléaire (RMN) Les déterminations des taux de fonctions greffées sur la chaîne polymère sont réalisées par une analyse RMN. Les spectres sont acquis sur un spectromètre 500 MHz BRUKER équipé d'une sonde « large bande » BBIz-grad 5 mm. L'expérience RMN 1E1 quantitative, utilise une séquence simple impulsion 30° et un délai de répétition de 3 secondes entre chaque acquisition. Les échantillons sont solubilisés dans le chloroforme deuteré. Le spectre RMN 1E1 permet de quantifier les motifs acétate par intégration des signaux caractéristiques des protons -CH=CHCH2OCOCH3, -C(CH3)=CH-CH2OCOCH3, -CH=CH-CH2OCOCH3, qui apparaissent respectivement à des déplacements chimiques S = 5,8 à 5,4 ppm, S = 5,3 à 5,25 ppm et S = 4,6 à 4,4 ppm. Origine des réactifs Dans l'ensemble des exemples mentionnés ci-dessous, le catalyseur de Grubbs II, le 1,4-diacétoxybut-2-ène, l'Empigen® (N- (Alkyl C10-C16)-N,N-diméthylglycine bétaine), le dodécylbenzènesulfonate de sodium (SDBS), le triton X® (4-(1,1,3,3- tétraméthylbutyl)phényl-polyéthylène glycol) et le chlorure de cétyltriméthylammonium (CTAC1) sont commercialisés par Aldrich et sont utilisés sans purification supplémentaire. Le Brij35® (polyoxyéthylèneglycol dodécyl éther) est commercialisé par Acros. Le dichlorométhane et le toluène sont purifiés par passage sur garde d'alumine et barbotage à l'azote. Le caoutchouc naturel déprotéinisé utilisé dans ces exemples est issu d'un latex HANR (« High Ammonia Natural Rubber ») centrifugé quatre fois, coagulé au méthanol, acidifié par de l'acide acétique (98/2 en volume) et séché sous vide à 65°C. Son taux d'azote est de 0,14 %. Exemples 1 à 5 Un exemple de synthèse de polyisoprène modifié comparatif (référence 1) ainsi que quatre exemples de polyisoprène modifié selon l'invention (références 2 à 5) sont synthétisés selon le protocole de synthèse suivant et avec les réactifs et les teneurs en réactifs selon le tableau 1. Tableau 1 Référence 1 2 3 4 5 Caoutchouc 1,36 g - 1,36 g - 1,36 g - 1,36 g - 1,36 g - naturel 20 20 20 20 20 déprotéinisé mmol(1) mmol(1) mmol(1) mmol(1) mmol(1) Dichlorométhane 90 mL 90 mL 90 mL 90 mL 90 mL Brij35® (en pce) 0 5,2 9,6 15,0 19,7 Agent de 0,1111 0,111 0,111 0,111 0,1111 transfert(2) mmol mmol mmol mmol mmol Catalyseur de 0,0018 0,0018 0,0018 0,0018 0,0018 réaction de mmol mmol mmol mmol mmol métathèse(3) (1) Nombre de motif d'isoprène en moles (2) Solution de 1,4-diacétoxybut-2-ène dans le toluène (concentration de 0,202 mol/L) (3) Solution de catalyseur de Grubbs II dans le toluène (concentration de 0,012 mol/L) Protocole de synthèse Dans un tube Schlenk sous azote contenant 1,36 g de caoutchouc naturel sec déprotéinisé sont additionnés 90 ml de dichlorométhane et la quantité désirée d'agent tensioactif (Brij35e). Le mélange est ensuite maintenu sous agitation pendant 24 heures. La quantité désirée de la solution de 1,4-diacétoxybut-2-ène dans le toluène (concentration de 0,202 mol/L) puis la quantité désirée de la solution de catalyseur dans le toluène (concentration de 0,012 mol/L) sont additionnées au milieu réactionnel. Le milieu réactionnel est ensuite maintenu sous agitation à 42°C pendant 10 minutes et une solution de vinyl éthyl éther est introduite (0,1 mL). Le mélange réactionnel est coagulé dans le méthanol et le coagulum est séché 48 h à 65°C sous vide partiel. L'échantillon témoin n'a subi qu'une coagulation du latex de départ au méthanol et le coagulum est séché 48 h à 65°C sous vide partiel. Les résultats de Flow-FFF et de RMN 1H sont compilés dans le tableau 2 suivant et permettent d'évaluer le taux de fonctions acétates des chaînes polyisoprène. Tableau 2 Référence témoin 1 2 3 4 5 Rendement de - 98 % 97 % 99% 96% 99% la réaction Masse molaire 810 1323 3160 3405 930 1869 moyenne en masse (Flow- FFF - en g/mol) Masse molaire 2142 98 142 160 188 266 moyenne en nombre (Flow- FFF - en g/mol) Taux de 33 1 1 0 3 4 macrogel % de fonction - 0,15 0,096 0,105 0,073 acétate") Masse molaire - 91 142 130 186 moyenne en nombre(2) (en g/mol) (1) Motif de fonction pour 100 motifs d'isoprène mesuré par RMN 1H. (2) Masse molaire moyenne en nombre calculée à partir du taux de fonctions pour une chaîne linéaire et difonctionnelle acétate.10 Le procédé selon l'invention permet de réduire fortement le taux de macrogel. Le procédé selon l'invention permet de préparer des chaînes polyisoprène fonctionnalisées avec de bons rendements et présentant des masses molaires moyennes en nombre supérieures ou égales à 100 kg/mol (3ème ligne du tableau). De plus, les chaînes polyisoprène fonctionnalisées (références 2 à 4) obtenues avec le procédé selon l'invention ont un taux de fonctions acétates qui prouve qu'elles sont majoritairement l'espèce fonctionnalisée à ses deux extrémités (masses molaires moyenne en nombre mesurée (3ème ligne) et calculée (5ème ligne) proches). Exemples 6 à 9 : Influence de l'agent tensioactif choisi Quatre exemples de synthèse de polyisoprène modifié selon l'invention sont réalisés selon le protocole des exemples 1 à 5 précédent et avec les réactifs et les teneurs en réactifs selon le tableau 3. Tableau 3 Référence 6 7 8 9 Caoutchouc naturel 1,36 g - ' 1,36 g - 1,36 g - 1,36 g - dé protéinisé 20 20 20 20 mmol(1) mmol(1) mmol(1) mmol(1) Dichlorométhane 90 mL 90 mL 90 mL 90 mL CTAC1(2) (en pce) 15,2 - - - SDBS(3) - 15,3 - - Empigen® - - 22,6 - Triton X® - - - 15,4 20 Agent de 0,1111 0,1111 0,1111 0,1111 transfert(4) mmol mmol mmol mmol Catalyseur de 0,0018 0,0018 0,0018 0,0018 réaction de mmol mmol mmol mmol métathèse(5) (1) Nombre de motif d'isoprène en moles (2) Chlorure de cétyltriméthylammonium (3) Dodécylbenzènesulfonate de sodium (4) Solution de 1,4-diacétoxybut-2-ène dans le toluène (concentration de 0,202 mol/L) (5) Solution de catalyseur de Grubbs II dans le toluène (concentration de 0,012 mol/L) Les résultats de Flow-FFF et de RMN 1H sont compilés dans le tableau 4 suivant et permettent d'évaluer le taux de fonctions acétates des chaînes polyisoprène. Tableau 4 Référence 6 7 8 9 Rendement de la 100 % 100 % 100% 100% réaction Masse molaire 991 952 2024 941 moyenne en masse (Flow-FFF - en g/mol) Masse molaire 222 331 686 287 moyenne en nombre (Flow-FFF - en g/mol) % de fonction 0,056 0,034 0,007 0,031 acétate") Masse molaire 121 200 971 219 moyenne en nombre(2) (en g/mol) Indice de 5 3 3 3 polydispersité (Ip) (1) Motif de fonction pour 100 motifs d'isoprène mesuré par RMN 1H. (2) Masse molaire moyenne en nombre calculée à partir du taux de fonctions pour une chaîne linéaire et difonctionnelle acétate. Le procédé selon l'invention permet de préparer des polyisoprènes modifiés avec de bons rendements et présentant des masses molaires moyennes largement supérieures à 100 kg/mol (3ème ligne du tableau). De plus, suivant le type d'agent tensioactif choisi et donc de l'avancement de la réaction de dépolymérisation, le polyisoprène modifié obtenu comprendra majoritairement soit l'espèce monofonctionnalisée, soit l'espèce bifonctionnalisée, soit un mélange de l'espèce monofonctionnalisée et de l'espèce bifonctionnalisée. Enfin, le procédé selon l'invention permet d'obtenir des polyisoprènes modifiés avec un indice de polydispersité faible inférieur ou égal à 5. REVENDICATIONS1. Procédé de dépolymérisation d'un caoutchouc naturel déprotéinisé pour la préparation d'un polyisoprène modifié comprenant majoritairement un mélange de l'espèce fonctionnalisée à l'une de ses deux extrémités par un ou plusieurs groupes fonctionnels et de l'espèce fonctionnalisée à ses deux extrémités par un ou plusieurs groupes fonctionnels, ledit procédé comprenant les étapes suivantes : i) une étape de préparation d'une solution de caoutchouc naturel déprotéinisé comprenant le caoutchouc naturel déprotéinisé, un ou plusieurs solvants organiques, et un ou plusieurs agents tensioactifs, puis ii) une étape d'ajout à la solution de caoutchouc naturel déprotéinisé d'un ou plusieurs agents de transfert comprenant le ou lesdits groupes fonctionnels, iii) une étape d'ajout à la solution de caoutchouc naturel déprotéinisé d'un ou plusieurs catalyseurs de réaction de métathèse. 2. Procédé selon la revendication 1, caractérisé en ce que le caoutchouc naturel déprotéinisé est choisi parmi les caoutchoucs naturels secs déprotéinisés préalablement modifié ou non, et un mélange de ces caoutchoucs, et de préférence parmi les caoutchoucs naturels déprotéinisés issus de l'hévéa, de la gutta percha, du dandélion, de la guayule et un mélange de ces caoutchoucs. 3. Procédé selon la revendication 1 ou 2, caractérisé en ce que la solution de caoutchouc naturel déprotéinisé a une concentration molaire en motifs d'isoprène variant de 0,05 à 0,5 mol/L, de préférence variant de 0,15 à 0,3 mol/L. 4. Procédé selon l'une quelconque des revendications précédentes, caractérisé en ce que le ou les solvants organiques sont choisis parmi les solvants hydrocarbonés cycliques ou linéaires, les solvants aromatiques, les solvants halogénés et un mélange de ces solvants, et de préférence parmi l'heptane, l'hexane, le pentane, le cyclohexane, le méthylcyclohexane, l'éther de pétrole, la décaline, lebenzène, le toluène, le xylène, le nitrobenzène, le chloroforme, le dichlorométhane, le tétrachlorométhane et un mélange de ces solvants. 5. Procédé selon l'une quelconque des revendications précédentes, caractérisé en ce que le ou les agents tensioactifs sont choisis parmi les agents tensioactifs anioniques, cationiques, amphotères et non-ioniques, et de préférence parmi les agents tensioactifs cationiques et non-ioniques. 6. Procédé selon l'une quelconque des revendications précédentes, caractérisé en ce que le ou les agents tensioactifs sont choisis parmi le chlorure de triméthyldécylammonium, les esters de sorbitan polyoxyéthyléniques et un mélange de ces composés. 7. Procédé selon l'une quelconque des revendications précédentes, caractérisé en ce que le ou les agents tensioactifs représentent de 1 à 20 pce, de préférence de 5 à 20 pce, plus préférentiellement de 5 à 15 pce, et en particulier de 10 à 15 pce par rapport au caoutchouc naturel déprotéinisé. 8. Procédé selon l'une quelconque des revendications précédentes, caractérisé en ce que le ou les agents de transferts sont choisis parmi les composés de formule III, IV et V suivantes : ) ni ) X2 X3 X n2 (IV) n3 n3 (V) n1, n2 et n3 étant des nombres entiers variant de 0 à 20, X1, X2 et X3 étant des groupes fonctionnels comprenant un ou plusieurs groupes choisis parmi un halogène, une amine, une imine, un ammonium, un amide, un nitrile, un azo, un diazo, une hydrazo, un carbamate, un isocyanate, un hydroxyle, un carbonyle, un carboxyle, un ester, un époxy, un sulfure, un disulfure, un thiocarbonyle, un trithiocarbamate, un sulfonyle, un sulfinyle, un silane, un alkoxysilane, un stannyle, un boré, un hétérocycle azoté, un hétérocycle oxygéné, un hétérocycle soufré et un groupement aromatique substitué par les groupes précédemment cités. 9. Procédé selon l'une quelconque des revendications précédentes, caractérisé en ce que le ou les agents de transfert représentent de 0,01 à 50 % en moles, de préférence de 0,02 à 10 % en moles, et en particulier de 0,02 à 1 % en moles par rapport au nombre de moles de motifs d'isoprène dans le caoutchouc naturel déprotéinisé. 10. Procédé selon l'une quelconque des revendications précédentes, caractérisé en ce que le ou les catalyseurs de réaction de métathèse sont choisis parmi les catalyseurs de Grubbs II, les catalyseurs d'Hoveyda-Grubbs II, le dichloro[1,3-bis(2-méthylphény1)- 2-imidazolidinylidène](2-isopropoxyphénylméthylène)ruthénium(II), le [2-(1-méthyléthoxy-0)phénylméthyl-q(nitrato-0,0'){rel- (2R,5R,7S)-tricyclo[3 .3 . 1 . 13,7]décane-2,1 -diy1[3 -(2,4,6- triméthylphény1)-1-imidazolidiny1-2-ylidène]}ruthénium, le dichloro[1,3-bis(2,4,6-triméthylphény1)-2- imidazolidinylidène](benzylidène)bis(3-bromopyridine)ruthénium(II), le dichloro[1,3-bis(2-méthylphény1)-2- imidazolidinylidène](benzylidène) (tricyclohexylphosphine) ruthénium(II), le dichloro[1,3-bis(2,4,6-triméthylphény1)-2- imidazolidinylidène](3-méthy1-2-butènylidène) (tricyclohexylphosphine)ruthénium(II), le dichloro[1,3-bis(2,4,6- triméthylphény1)-2-imidazolidinylidène][3 -(2- pyridinyl)propylidène]ruthénium(II), le dichloro[1,3-bis(2,4,6- triméthylphény1)-2- imidazolidinylidène][(tricyclohexylphosphoranyl)méthylidène]ruthéniu m(II) tétrafluoroborate, et le dichloro[1,3-bis(2,6-isopropylphény1)-2- imidazolidinylidène](benzylidène) (tricyclohexylphosphine)ruthénium(II). 11. Procédé selon l'une quelconque des revendications précédentes, caractérisé en ce que le ou les catalyseurs de réaction de métathèse représentent de 0,0001 à 1 % en moles, de préférence de 0,0001 à 0,1 % en moles, et en particulier de 0,002 à 0,1 % en moles par rapport au nombre de moles de motifs d'isoprène dans le caoutchouc naturel déprotéinisé. 12. Procédé selon l'une quelconque des revendications précédentes, caractérisé en ce qu'il comprend en outre une étape de réglage de la température de la solution de caoutchouc naturel déprotéinisé sous agitation, ladite étape étant réalisée après les étapes ii) à iii) à une température variant de 3°C à 100°C, préférentiellement de 15°C à 80°C, suivie d'une étape d'agitation de la solution de caoutchouc naturel déprotéinisé pendant une durée variant généralement de 5 mn à 24 heures, de préférence variant de 5 mn à 8 heures, encore plus préférentiellement variant de 9 mn à 4 heures. 13. Procédé selon l'une quelconque des revendications précédentes, caractérisé en ce qu'il comprend en outre une étape d'addition d'un ou plusieurs agents de stoppage à la solution de caoutchouc naturel déprotéinisé, ladite étape étant réalisée après les étapes ii) à iii), et après les éventuelles étapes de réglage de la température et d'agitation telles que définies dans la revendication 12. 14. Polyisoprène modifié susceptible d'être obtenu par le procédé tel que défini dans l'une quelconque des revendications 1 à 13, la masse molaire moyenne en nombre du polyisoprène variant de 100 à 600 kg/mol. 15. Polyisoprène selon la revendication 14, caractérisé en ce qu'il comprend majoritairement l'espèce fonctionnalisée à l'une de ses deux extrémités par un ou plusieurs groupes fonctionnels. 16. Polyisoprène selon la revendication 14, caractérisé en ce qu'il comprend majoritairement l'espèce fonctionnalisée à ses deux extrémités par un ou plusieurs groupes fonctionnels. 17. Polyisoprène modifié comprenant majoritairement un mélange de l'espèce de formule générale I suivante et de l'espèce de formule générale II suivante : (I) RI2 R' 'a' avec R1, R2, R'1 et R'2, indépendamment les uns des autres, choisis parmi un atome d'hydrogène ou un groupe méthyle, n et n', indépendamment l'un de l'autre, étant des nombres entiers variant de 1470 à 8900, R et R', indépendamment l'un de l'autre, étant des groupes fonctionnels comprenant un ou plusieurs groupes choisis parmi un halogène, une amine, une imine, un ammonium, un amide, un nitrile, un azo, un diazo, une hydrazo, un carbamate, un isocyanate, un hydroxyle, un carbonyle, un carboxyle, un ester, un époxy, un sulfure, un disulfure, un thiocarbonyle, un trithiocarbamate, un sulfonyle, un sulfinyle, un silane, un alkoxysilane, un stannyle, un boré, un hétérocycle azoté, un hétérocycle oxygéné, un hétérocycle soufré et un groupement aromatique substitué par les groupes précédemment cités, a et a', indépendamment l'un de l'autre, étant des nombres entiers variant de 0 à 20, la masse molaire moyenne en nombre du polyisoprène variant de 100 à 600 kg/mol. 18. Composition élastomérique à base d'un ou plusieurs polyisoprènes modifiés tels que définis dans l'une quelconque des revendications 14 à 17. 19. Article semi-fini en caoutchouc pour pneumatique, caractérisé en ce qu'il comprend une composition de caoutchouc réticulable ou réticulée, telle que définie dans la revendication 18. 20. Pneumatique caractérisé en ce qu'il comprend un article semi-fini tel que défini dans la revendication 19.